(57)【特許請求の範囲】
【請求項１】
誘電体層と内部電極層とが交互に積層された構造の積層型電子部品であって、
前記内部電極層は、金属及び共材を含み、
前記共材は、
チタン酸バリウム（ＢＴ）母材、及び、
前記チタン酸バリウム（ＢＴ）母材１００モル％に対して０．５〜２０モル％のカルシウム（Ｃａ）成分、
を含み、
前記カルシウム（Ｃａ）成分は、Ｂａ  ２０〜２５ｍｏｌ％、Ｃａ  １９〜２４．５ｍｏｌ％及びＳｉ  ５０〜６０ｍｏｌ％で構成されるＢａ−Ｃａ−Ｓｉ（ＢＣＳ）形態で含まれる、
積層型電子部品。
【請求項２】
前記共材の含量は、前記金属の重量に対して０．５〜２０重量％未満である、
請求項１に記載の積層型電子部品。
【請求項３】
前記カルシウム（Ｃａ）成分は、チタン酸バリウム（ＢＴ）母材１００モル％に対して４．５モル％未満で含まれる、
請求項１に記載の積層型電子部品。
【請求項４】
前記内部金属層の金属は、ニッケル（Ｎｉ）または銅（Ｃｕ）である、
請求項１から３の何れか１項に記載の積層型電子部品。
【請求項５】
前記誘電体層の厚さは、０．３〜１.２μｍである、
請求項１から４の何れか１項に記載の積層型電子部品。
【請求項６】
前記内部電極層の厚さは、０．３〜１.０μｍである、
請求項１から５の何れか１項に記載の積層型電子部品。
【請求項７】
誘電体層と内部電極層とが交互に積層された構造の積層型電子部品であって、
前記内部電極層は、金属、及び、チタン酸バリウム（ＢＴ）母材と前記チタン酸バリウム（ＢＴ）母材１００モル％に対して０．５〜２０モル％のカルシウム（Ｃａ）成分とを含む共材を含み、
前記誘電体層と前記内部電極層とが交互に積層された積層体を焼結させた後、前記内部電極層に含まれる共材の移動によって前記誘電体層と前記内部電極層との間に共材影響層が生成され、
該共材影響層は、酸素空孔の生成を抑制し、
前記カルシウム（Ｃａ）成分は、Ｂａ  ２０〜２５ｍｏｌ％、Ｃａ  １９〜２４．５ｍｏｌ％及びＳｉ  ５０〜６０ｍｏｌ％で構成されるＢａ−Ｃａ−Ｓｉ（ＢＣＳ）形態で含まれる、
積層型電子部品。
【請求項８】
前記共材として含まれたカルシウム（Ｃａ）成分は、前記内部電極層の金属と反応しない、
請求項７に記載の積層型電子部品。
【請求項９】
前記金属は、ニッケル（Ｎｉ）または銅（Ｃｕ）である、
請求項８に記載の積層型電子部品。
【請求項１０】
誘電体層になるグリーンシートを形成する工程と、
前記グリーンシート上に内部電極層を形成する工程と、
前記内部電極層が形成されたグリーンシートを積層する工程と、
前記積層されたシートを焼成する工程と、
を含み、
前記内部電極層は、金属、及び、チタン酸バリウム（ＢＴ）母材と前記チタン酸バリウム（ＢＴ）母材１００モル％に対して０．５〜２０モル％のカルシウム（Ｃａ）成分とを含む共材を含み、
前記カルシウム（Ｃａ）成分は、Ｂａ  ２０〜２５ｍｏｌ％、Ｃａ  １９〜２４．５ｍｏｌ％及びＳｉ  ５０〜６０ｍｏｌ％で構成されるＢａ−Ｃａ−Ｓｉ（ＢＣＳ）形態で含まれる、
積層型電子部品の製造方法。
【請求項１１】
前記共材の含量は、前記金属の重量に対して０．５〜２０重量％未満である、
請求項１０に記載の積層型電子部品の製造方法。
【請求項１２】
前記Ｃａ成分は、ＣａＣＯ３またはＢａ−Ｃａ−Ｓｉ（ＢＣＳ）の形態で含まれる、
請求項１０または１１に記載の積層型電子部品の製造方法。
【発明の詳細な説明】
【技術分野】
【０００１】
本発明は、積層型電子部品及びその製造方法に関する。
【背景技術】
【０００２】
積層セラミックコンデンサ（Ｍｕｌｔｉ  Ｌａｙｅｒ  Ｃｅｒａｍｉｃ  Ｃｏｎｄｅｎｓｅｒ：ＭＬＣＣ）は、成形された誘電体層のシート上に電導性ペーストをスクリーン、グラビアまたはその他方式で印刷して電極層を形成し、内部電極層を印刷し、該内部電極層の印刷されたシートを積層して製造される。
【０００３】
この時に用いられる電導性ペーストは主として、Ｎｉ、Ｃｕなどの金属粉末、セラミック粉末（共材）などの無機物及び分散剤、樹脂、添加剤、溶剤などの有機物からなる。
【０００４】
一般に、内部電極ペーストに用いられるＮｉ、Ｃｕなどの金属粉末は、誘電体層に用いられるセラミック粉末に比べて融点が低く、焼結収縮の開始される温度が低い。そのため、セラミック粉末などを共材として添加し、収縮開始温度を最大限誘電体に近接するように高温に移動させ、内部電極層が焼成される過程で共材として用いられたセラミック粉末は、誘電体層に吸収され、最終的には、誘電特性に寄与するようになり、誘電体層と同じまたは類似の造成で設計される。通常、誘電体層の成分と同じチタン酸バリウム（ＢａＴｉＯ３）を共材の主成分として用いており、焼結開始温度をさらに増加させるために各種酸化物系の副成分を用いることもある。
【０００５】
ＭＬＣＣの製作において、内部電極は次の過程によって焼結される。
（１）８００〜１０００℃にて金属粉末が収縮しながら共材が抜けるステップ
（２）１０００〜１１００℃にて誘電体層が収縮しながら内部電極層が接続されるステップ
（３）１１００℃以上で誘電体層が緻密になりながら内部電極層が固まるステップ
【０００６】
したがって、焼結温度が高いほど電極切れが増加し、薄層化のために微粒の金属粉末を使うほど電極切れはもっと増加するようになる。
【０００７】
既存の方式では、内部電極層に用いられる金属粉末の大きさに比べて同じまたはより小さいセラミック粉末を共材として用いて、金属粉末間の接触を制限することによって内部電極の収縮開始温度を増加させる。このような方法で、電極の接続性を向上させている。
【０００８】
一般に、共材は、焼成後には誘電体層に吸収され、最終には誘電特性に寄与するようになる。そのため、誘電体層と同じまたは類似の造成で設計される。また、金属粒子間に分布して焼結を制限しなければならないため、一般に、金属粉末より小さい大きさの粒子を使ってチップの焼成温度によってその添加量を調節する。
【０００９】
ＭＬＣＣでは、内部電極層に添加された共材成分が焼結中に誘電体層へと抜け出て、誘電体の特性に影響を及ぼすようになる。超薄層／超高容量のＭＬＣＣほど誘電本の厚さが薄くなり、共材成分が及ぶ影響が大きくなる。
【００１０】
ＭＬＣＣの高容量／薄層化の趨勢につれ、誘電体層だけでなく内部電極層も益々薄層化され、より薄い内部電極が要求されている実情である。しかし、誘電体の焼成温度が画期的に減少されなかったら、薄層化されるほど、接続性が優秀な内部電彊の形成は難しいという実情である。
【００１１】
したがって、内部電極層内には、該内部電極の焼結収縮を抑制するために共材が添加されるが、薄層化されるほど共材が及ぶ影響は益々大きくなり、電極と誘電体との界面で酸素空孔をたくさん形成する場合に、耐電圧特性、加速寿命、容量などの電気的特性に悪影響を及ぼすようになる。
【００１２】
共材の役目は、焼結開始が始まる温度を最大限遅延させることにある。しかし、内部電極として用いられた金属の焼結が開始されれば、共材は大部分誘電体層へと押し出されるか、または一部は該金属間にトラップ（Ｔｒａｐ）されるようになる。誘電体層へと押し出された共材は、誘電体層と反応して焼成が行われる。
【先行技術文献】
【特許文献】
【００１３】
【特許文献１】日本特開１９９６−２４１８２８号公報
【特許文献２】日本特開２００７−２５８４７６号公報
【発明の概要】
【発明が解決しようとする課題】
【００１４】
したがって、内部電極層２０ａ、２０ｂに近い誘電体層１０の界面では、共材成分が多い影響を及ぼす層（以下、「共材影響層３０ａ、３０ｂ」と称す）が形成される。超高容量／薄層のＭＬＣＣほど、該界面層の分率が増加されるようになる。
【００１５】
共材の場合には、内部電極に用いられるＮｉより小さい大きさのチタン酸バリウム（ＢａＴｉＯ３、ＢＴ）を主成分として使うが、誘電体層に適用されるＢＴ粉末に比べて大きさが小さく決定性が落ちる。また、焼成時に誘電体と電極との界面は、バインダ除去のための通路として作用するため、相対的に還元雰囲気が作用される。したがって、共材が影響を与える層は、相対的に酸素空孔の濃度が高くなって、耐電圧特性及び信頼性、容量特性を減少させるようになる。
【００１６】
本発明の目的は、ＭＬＣＣのような積層型電子部品用内部電極層に添加される共材にＣａ成分を添加し、酸素空孔の発生を最大限抑制し、耐電圧特性、加速寿命、容量などの電気的特性が優秀な積層型電子部品を提供することにある。
【００１７】
また、本発明の他の目的は、内部電極層に添加される共材にＣａ成分を添加し、該内部電極層と誘電体層との界面で共材影響層が生成される場合、該共材影響層での酸素空孔の生成を抑制することができる、積層型電子部品を提供することにある。
【００１８】
本発明のさらに他の目的は、前記積層型電子部品の製造方法を提供することにある。
【課題を解決するための手段】
【００１９】
本発明の一実施形態による積層型電子部品は、誘電体層と内部電極層とが交互に積層された構造の積層型電子部品であって、前記内部電極層は、金属粉末及びチタン酸バリウム（ＢＴ）母材１００モル％に対して０．５〜２０モル％未満のカルシウム（Ｃａ）成分から成る共材を含むことを特徴とする。
【００２０】
前記共材の含量は、前記金属粉末の重量に対して０．５〜２０重量％未満であることが望ましい。
【００２１】
本発明の一実施形態によれば、前記Ｃａ成分は、ＣａＣＯ３またはＢａ−Ｃａ−Ｓｉ（ＢＣＳ）の形態で含まれることが望ましい。
【００２２】
前記Ｂａ−Ｃａ−Ｓｉ（ＢＣＳ）は、Ｂａ  ２０〜２５ｍｏｌ％、Ｃａ  １９〜２４．５ｍｏｌ％及びＳｉ  ５０〜６０ｍｏｌ％で構成されることができる。
【００２３】
前記カルシウム（Ｃａ）成分がＢＣＳ形態で含まれる場合、チタン酸バリウム（ＢＴ）母材１００モル％に対するカルシウム（Ｃａ）成分は、４．５モル％未満で含まれることが望ましい。
【００２４】
前記内部金属層の金属粉末は、ニッケルまたは銅が望ましく適用されることができる。
【００２５】
本発明の一実施形態によれば、前記誘電体層の厚さは、０．１〜０.５μｍであることが望ましい。
【００２６】
また、本発明の一実施形態による積層型電子部品は、誘電体層と内部電極層とが交互に積層された構造の積層型電子部品であって、前記内部電極層は、金属粉末及びチタン酸バリウム（ＢＴ）母材１００モル％に対して０．５〜２０モル％未満のカルシウム（Ｃａ）成分から成る共材を含み、前記誘電体層と前記内部電極層とが交互に積層された積層体を焼結させた後、前記内部電極層に含まれる共材の移動によって前記誘電体層と前記内部電極層との間に共材影響層が生成される場合、該共材影響層での酸素空孔の生成を抑制することを特徴とする。
【００２７】
前記共材として含まれたカルシウム（Ｃａ）成分は、金属粉末と反応しないことが望ましい。
【００２８】
前記金属粉末は、ニッケル（Ｎｉ）または鋼（Ｃｕ）であってもよい。
【００２９】
また、本発明の他の実施形態による積層型電子部品は、誘電体層になるグリーンシートを形成する工程と、前記グリーンシート上に内部電極層を形成する工程と、前記内部電極層が形成されたグリーンシートを積層する工程と、前記積層されたシートを焼成する工程とを経って製造され、前記内部電極層は、金属粉末及びチタン酸バリウム（ＢＴ）母材１００モル％に対して０．５〜２０モル％未満のカルシウム（Ｃａ）成分から成る共材を含むことを特徴とする。
【００３０】
前記共材の含量は、前記金属粉末の重量に対して０．５〜２０重量％未満であることが望ましい。
【００３１】
前記Ｃａ成分は、ＣａＣＯ３またはＢａ−Ｃａ−Ｓｉ（ＢＣＳ）の形態で含まれることが望ましい。
【発明の効果】
【００３２】
本発明によれば、積層セラミックコンデンサ（ＭＬＣＣ）のような積層型電子部品の製造に使われ、内部電極の収縮を最大限高温まで抑制し、ＭＬＣＣの特性を向上させるためのＣａ共材を用いる内部電極を提供することができる。
また、本発明によれば、内部電極層に共材としてＣａ成分を添加し、該内部電極層に含まれた共材成分が誘電体層へと抜け出て生成される、該内部電極層と該誘電体層との界面における共材影響層での酸素空孔の生成を最小化させ、優秀な電気的特性及び電極接続性を具現することができる積層型電子部品を提供することができる。
【図面の簡単な説明】
【００３３】
【図１】ＭＬＣＣにおいて、内部電極層の共材が及ぶ影響を説明する模式図である。
【図２】ＭＬＣＣにおいて、一般的な共材の役目を示す模式図である。
【発明を実施するための形態】
【００３４】
以下、本発明の好適な実施の形態は図面を参考にして詳細に説明する。次に示される各実施の形態は当業者にとって本発明の思想が十分に伝達されることができるようにするために例として挙げられるものである。従って、本発明は以下示している各実施の形態に限定されることなく他の形態で具体化されることができる。そして、図面において、装置の大きさ及び厚さなどは便宜上誇張して表現されることができる。明細書全体に渡って同一の参照符号は同一の構成要素を示している。
【００３５】
本明細書で使われた用語は、実施形態を説明するためのものであって、本発明を制限しようとするものではない。本明細書において、単数形は文句で特別に言及しない限り複数形も含む。明細書で使われる「含む」とは、言及された構成要素、ステップ、動作及び／又は素子は、一つ以上の他の構成要素、ステップ、動作及び／又は素子の存在または追加を排除しないことに理解されたい。
【００３６】
本発明は、内部電極層に含まれた共材成分が誘電体層へと抜け出て生成される界面で酸素空孔の発生を最小化すると共に、優秀な電気的特性及び電極接続性を具現することができる、積層型電子部品及びその製造方法に関する。
【００３７】
図２は、積層型電子部品であるＭＬＣＣの製作において一般的な共材の役目を示す。同図を参照して、誘電体層１１０ａ、１１０ｂ間に内部電極層１２０が形成された誘電体シートを焼結させれば、前記内部電極層１２０に含まれた共材１２１が内部電極層１２０の金属粉末として用いられたニッケル金属１２２の収縮開始を抑制して、共材の役目を遂行する。
【００３８】
続いて、７００〜９００℃にて、前記金属ニッケル粉末１２２の収縮が開始されながら、前記金属ニッケル粉末１２２のネッキング（ｎｅｃｋｉｎｇ）が開始され、金属ニッケル粉末１２２同土、また共材１２１同士固まる状態を経る。
【００３９】
続いて、最後に、９００℃以上では、共材１２１が前記内部電極層１２０から抜け出て誘電体層１１０ａ、１１０ｂへ移動して吸収されるか、または別途の共材影響層１３０が生成されたりする。前記誘電体層１１０ａ、１１０ｂは、焼結が開始され、内部電極層１２０から流入された共材と反応するようになる。よって、共材の造成が誘電体層の特性に影響を与えるようになる。
【００４０】
本発明の一実施形態による積層型電子部品は、誘電体層と、金属粉末及び共材を有する内部電極層とを含み、前記共材は、チタン酸バリウム（ＢＴ）母材１００モル％に対してＣａ成分を０．５〜２０モル％未満で含むことを特徴とする。
【００４１】
本発明の明細書全般に亘って用いられる「共材」は、前記内部電極層に金属粉末とともに使われ、該金属粉末の焼成温度を遅延させる役目をする材料を意味する。
【００４２】
本発明は、誘電体層と内部電極層とが交互に積層された構造の積層型電子部品であって、内部電極層に含まれる共材としてＣａ成分を含む。
【００４３】
前記内部電極層は、内部電極を形成する金属粉末と該金属粉末の焼結性を調節するための共材とから構成され、前記内部金属層の金属粉末は、ニッケルまたは銅が望ましく適用されることができ、特にニッケルが望ましく使われることができる。
【００４４】
また、前記共材は、前記誘電体層の母材として用いられるチタン酸バリウムと同じ材料を主成分にし、ここにＣａ成分を副成分にする。
【００４５】
本発明による前記共材の含量は、前記金属粉末の重量に対して０．５〜２０重量％であることが望ましい。前記共材の含量が０．５重量％未満の場合、電極の収縮制御が難しく、電極接続性が減少するという問題がある。また、２０重量％以上の場合、共材が占める分率が大きく、内部電極層から抜ける共材量が多くなり、最終焼成後に電極接続性が低下して、電気的特性を満足させることができなくなる。
【００４６】
また、本発明による内部電極層に共材の副成分といて用いられたＣａ成分の添加量は、共材主成分であるチタン酸バリウム（ＢＴ）１００モル％に対して０．５〜２０ｍｏｌ％未満で含まれることが望ましい。前記共材副成分であるＣａ成分の添加量がチタン酸バリウム１００モル％に対して０．５モル％未満の場合、加速寿命など信頼性が低下するという問題がある。また、２０モル％以上に過添加されれば、全体的な分散性を低下させ、信頼性がむしろ劣化されてしまう。
【００４７】
本発明の一実施形態によれば、前記母材の副成分として用いられるＣａ成分は、ＣａＣＯ３またはＢａ−Ｃａ−Ｓｉ（ＢＣＳ）の形態で含まれることが望ましい。もし、Ｃａ成分としてＣａＯ形態で添加される場合、分散過程中に相安定性の確保に脆弱な短所がある。そのため、相対的に分散性が良好なＣａＣＯ３またはＢａ−Ｃａ−Ｓｉ（ＢＣＳ、混合後、熱処理したか焼き相の形態）形態で添加されることが有利である。
【００４８】
また、前記Ｃａ成分がＢａ−Ｃａ−Ｓｉ（ＢＣＳ）の形態で含まれる場合、前記Ｂａ−Ｃａ−Ｓｉ（ＢＣＳ）は、Ｂａ  ２０〜２５ｍｏｌ％、Ｃａ  １９〜２４．５ｍｏｌ％及びＳｉＯ２  ５０〜６０ｍｏｌ％で構成されるのが安定な相を合成することができる上から望ましい。
【００４９】
本発明の一実施形態によれば、前記カルシウム（Ｃａ）成分がＢＣＳ形態で含まれる場合、チタン酸バリウム（ＢＴ）母材１００モル％に対するカルシウム（Ｃａ）成分は、４．５モル％未満で含まれることが望ましい。前記カルシウム成分が４．５モル％以上に含まれる場合、ＢＣＳに含まれるＳｉＯ２の含量も共に増加して焼成を促進させ、電極接続性が大きく低下し、電気的特性、信頼性に全て悪影響を及ぼすようになるので、望ましくない。
【００５０】
また、本発明の共材の副成分として、Ｃａ以外の他の金属、例えば、Ｍｇなどを用いる場合、金属粉末として用いられたＮｉと反応がよく起き、Ｎｉ−Ｍｇ−Ｏ化合物を形成しやすいため望ましくない。Ｃａの場合には、Ｎｉと化合物を形成しにくいため、共材影響層での酸素空孔の発生を制御することができるという効果が奏し、望ましく使われることができる。
【００５１】
本発明の積層型部品は、誘電体層として通常用いられる各種添加剤が添加されたチタン酸バリウム母材を用いて形成されてもよく、該誘電体層の厚さは、０．３〜１.２μｍであることが望ましい。
【００５２】
また、本発明の他の一実施形態による積層型電子部品は、誘電体層と、金属粉末及び共材を含む内部電極層とを含み、前記内部電極層の共材は、チタン酸バリウム（ＢＴ）母材１００モル％に対してＣａ成分を０．５〜２０モル％未満で含み、前記誘電体層と前記内部電極層との界面に前記内部電極層の共材が移動して共材影響層が形成される場合、該共材影響層での酸素空孔（ｏｘｙｇｅｎ  ｖａｃａｎｃｙ）の生成を抑制することができるという特徴を有する。
【００５３】
本発明で用いられる「酸素空孔」という用語は、酸化物において酸素がなければならないところに酸素が抜けて生じた空きを意味する。例えば、ＢａＴｉＯ３に添加剤（例えば、共材）を混合すると、焼成雰囲気（還元）などによってＢａＴｉＯ３（ＡＢＯ３構造）でＡ、Ｂサイトに添加剤が存在することがあり、脱バインダなどによってカーボンがＣＯ２形態で蒸発して、酸素がなければならないところが空きになる。すなわち、Ｏは、−２価のチャージ（ｃｈａｒｇｅ）を帯びるが、酸素がなければならないところが空きになると、＋２価のチャージ（ｃｈａｒｇｅ）を有する酸素空孔が発生する。印加された電界によって酸素空孔が移動すると、信頼性が落ち、酸素空孔が多いほど、また温度及び電圧が高いほど、移動速度及び移動量が増加して信頼性をもっと悪化させる。
【００５４】
本発明では、金属粉末及び共材を含む内部電極層において、該共材の副成分としてＣａ成分を含み、内部電極層と誘電体層との界面で生成された共材影響層において前述のような酸素空孔の発生を効果よく制御することができる。また、前記内部電極層に含まれたＣａ成分が前記内部電極として用いられたニッケル金属と易しく応じないため、酸素空孔の発生を最小化することができる。
【００５５】
また、本発明のさらに他の実施形態による積層型電子部品の製造方法は、誘電体層になるグリーンシートを形成する工程と、前記グリーンシート上に内部電極層を形成する工程と、前記内部電極層が形成されたグリーンシートを積層する工程と、前記積層されたシートを焼成する工程とを含む。前記内部電極層は、金属粉末及び共材を含み、該共材は、チタン酸バリウム（ＢＴ）母材１００モル％に対してＣａ成分を０．５〜２０モル％未満で含むことを特徴とする。
【００５６】
本発明による積層型電子部品を製造する第１のステップは、誘電体層になるグリーンシートを形成する工程である。このグリーンシートは、通常の積層型電子部品に用いられる誘電体組成物を適切な方法で塗布して製造されてもよく、これに限定するものではない。
【００５７】
前記誘電体層になるグリーンシートは、０．３〜１.２μｍの厚さで形成されてもよく、これに限定するものではない。
【００５８】
また、第２のステップは、前記グリーンシート上に内部電極層を形成する工程である。この内部電極層は、金属粉末及び共材を含み、該共材は、チタン酸バリウム（ＢＴ）母材１００モル％に対してＣａ成分を０．５〜２０モル％未満で含む構成から成る。
【００５９】
同様に、前記グリーンシート上に内部電極層を形成する方法は、これに限定するものではなく、通常の積層型電子部品で用いられる方法ならいずれも可能である。本発明による内部電極層は、０．３〜１.０μｍの厚さで形成されてもよく、これに限定するものではない。
【００６０】
第３のステップは、前記内部電極層の形成されたグリーンシートを積層する工程である。所定の目的に応じるため、前記内部電極層の形成されたグリーンシートを積層しってもよい。
【００６１】
最後のステップは、前記積層されたシートを焼成する工程である。焼成温度によって内部電極層と誘電体層とが焼成されるが、通常、内部電極層を構成する金属粉末が焼成されながら収縮が発生する。この時、該内部電極層に含まれた金属粉末のネッキングが始まり、共材の副成分であるＣａ成分と前記金属粉末とが互いに固まるようになる。また、温度が上昇して誘電体層の焼成が始まって、前記Ｃａ成分は、内部電極層から押し出て誘電体層へと移動する。このＣａ成分は、誘電体層で全て吸収されたり、該内部電極層と該誘電体層との界面に共材影響層を形成したりする。
【００６２】
本発明によれば、共材にＣａ成分を含めることによって共材影響層での酸素空孔の形成を抑制することができるため、耐電圧特性、信頼性、容量などが低下するという問題を解決することができる。
【００６３】
前記Ｃａ共材の含量は、前記金属粉末の重量に対して０．５〜２０重量％未満であることが望ましく、前記Ｃａ成分は、ＣａＣＯ３またはＢａ−Ｃａ−Ｓｉ（ＢＣＳ）の形態で含まれることが望ましい。
＜実施例＞
【００６４】
下記表１の造成及び含量を変化させながら、積層型電子部品を製造した。内部電極層の金属粉末には、ニッケル金属を使った。共材は、チタン酸バリウムを主成分とし、Ｃａ成分を副成分として含んで、超高容量ＭＬＣＣ（誘電体厚さ０．５μｍ以下、内部電極０．６μｍ）を製造した。
【００６５】
また、前記製造された超高容量ＭＬＣＣの加速寿命は、高温、高圧でのＩＲＲ値のＤＲＯＰ挙動で比較した。電気的特性には、容量及びＤＦ（Ｄｉｓｓｉｐａｔｉｏｎ  ｆａｃｔｏｒ：誘電損失）を測定した。その結果は、表１のようである。
【表１】
0005849361.tif 000002
注１）*は、本発明の範囲外
注２）×:不良（NGまたは特性低下）、○:良好、◎:非常に良好
注３）ＢＣＳ:ＢａＯ  ２０〜２５ｍｏｌ％、ＣａＯ  １９〜２４．５ｍｏｌ％、ＳｉＯ２  ５０〜６０ｍｏｌ％で構成される
【００６６】
表１から分かるように、共材の総添加量が金属粉末であるニッケル重量に対して２０重量％以上であると、共材の占める分率が大きく、内部電極層から抜け出る共材量が多くなり、最終焼成後に電極接続性が低下して、電気的特性が落ちることが認められる。
【００６７】
また、共材の副成分として用いられたＣａ成分の添加量が、共材主成分であるチタン酸バリウム（ＢＴ）に対して２０ｍｏｌ％以上に過添加されると、全体的な分散性を低下させ、信頼性がむしろ落ちることが認められる。
【００６８】
また、か焼されたＢＣＳ形態でＣａを添加する場合、分散性の低下による信頼性の低下は発生しないが、Ｃａ添加量が４．５ｍｏｌ以上添加される場合、ＳｉＯ２の添加量が共に大きく増加されるため、焼成を促進させて電極接続性が大きく低下し、電気的特性、信頼性に全て悪影響を及ぼすようになり、望ましくない。
【００６９】
今回開示された実施の形態はすべての点で例示であって制限的なものではないと考えられるべきである。前述の実施形態では、特定化合物を用いて例示したが、これらの均等物を使った場合においても同じまたは類似の効果を発揮することができることは、当業者に自明である。本発明の範囲は、前記した実施の形態の説明ではなくて特許請求の範囲によって示され、特許請求の範囲と均等の意味及び範囲内でのすべての変更が含まれることが意図される。
【符号の説明】
【００７０】
２０ａ、２０ｂ、１２０  内部電極層
１０、１１０ａ、１１０ｂ  誘電体層
３０ａ、３０ｂ  共材影響層
１２２  金属粉末（Ｎｉ）
１２１共材
【図１】
0005849361.tif 000003
【図２】
0005849361.tif 000004